(57)【要約】  本発明は、シガレットのための低延焼性巻紙を製造する製造機を提供し、低延焼性巻紙は紙製のウエブに間欠的に形成された燃焼抑制バンド（Ｂ）を備え、これら燃焼抑制バンド（Ｂ）は、ウエブ(W)に燃焼抑制液を転写により塗布して形成されている。製造機は、ウエブに燃焼抑制バンドを形成するためのグラビアロール（３４）を備え、このグラビアロール（３４）はその外周面に燃焼抑制バンドの外形に合致し且つ燃焼抑制液の供給を受ける凹所（６６）と、この凹所（６６）内に分布して配置され、グラビアロールの外周面の一部を形成する多数のランド（６８；７０）とを有し、ランドの総面積は前記ランドを除いた前記凹所の残余面積よりも小さい。
2012043101.tif 000002
【特許請求の範囲】
【請求項１】
紙製のウエブのための走行経路に配置され、この走行経路に沿って前記ウエブが走行する過程で、前記ウエブに燃焼抑制液を転写によって周期的に塗布し、前記ウエブにこのウエブの長手方向に間欠的に並び且つ前記ウエブを幅方向に横断する燃焼抑制バンドを形成する塗布装置と、
前記走行経路に前記塗布装置の下流に位置して配置され、前記燃焼抑制液が塗布されたウエブを乾燥して低延焼性巻紙を形成する乾燥器と
を備え、
前記塗布装置は、
前記ウエブに前記燃焼抑制液を転写するためのグラビアロールを含み、このグラビアロールがその外周面に周方向に間隔を存して形成され、前記燃焼抑制バンドの外形に合致し且つ燃焼抑制液の供給を受ける多数の凹所と、この凹所内に分布して配置され、前記グラビアロールの前記外周面の一部を形成する多数のランドとを有し、
前記ランドの総面積が前記ランドを除いた前記凹所の残余面積よりも小さいことを特徴とする低延焼性巻紙の製造機。
【請求項２】
前記ランドは、前記凹所内に前記グラビアロールの少なくとも幅方向に延びる多数の溝を提供することを特徴とする請求項１に記載の低延焼性巻紙の製造機。
【請求項３】
前記凹所の前記残余面積は、前記燃焼抑制バンドの面積の７５％以上であることを特徴とする請求項２に記載の低延焼性巻紙の製造機。
【請求項４】
前記凹所の前記残余面積は、前記燃焼抑制バンドの面積の９０％以上であることを特徴とする請求項２に記載の低延焼性巻紙の製造機。
【請求項５】
個々の前記ランドは島状をなし、前記凹所内に格子縞の溝パターンを提供することを特徴とすることを特徴とする請求項３に記載の低延焼性巻紙の製造機。
【請求項６】
前記格子縞の溝パターンは、前記グラビアロールの軸線に対して傾斜していることを特徴とする請求項５に記載の低延焼性巻紙の製造機。
【請求項７】
前記グラビアロールの前記外周面から余剰の燃焼抑制液を除去するドクタブレードを更に備え、このドクタブレードは前記グラビアロールの回転方向に向けられた先端を有することを特徴とする請求項２に記載の低延焼性巻紙の製造機。
【請求項８】
前ドクタブレードの先端は前記グラビアロールの中心よりも高い位置に位置付けられていることを特徴とする請求項７に記載の低延焼性巻紙の製造機。
【請求項９】
前記ランドは前記グラビアロールの周方向に互いに間隔を存し且つ前記グラビアロールの軸線に対して傾斜して延びる傾斜バンクであり、前記凹所を多数の傾斜溝に形成することを特徴とすることを特徴とする請求項３に記載の低延焼性巻紙の製造機。
【請求項１０】
前記傾斜バンクは前記グラビアロールの軸線に対して４５°以下の角度で傾斜していることを特徴とする請求項９に記載の低延焼性巻紙の製造機。
【請求項１１】
請求項１の製造機にて製造された低延焼性巻紙。
【請求項１２】
刻たばこを含む喫煙可能材料と、
前記喫煙可能材料を包み込む請求項１１の低延焼性巻紙と
を備えたシガレット。
【発明の詳細な説明】
【技術分野】
【０００１】
本発明は、シガレットに低延焼性を付与する低延焼性巻紙の製造機、この製造機にて製造された低延焼性巻紙及びこの低延焼性巻紙を使用したシガレットに関する。
【背景技術】
【０００２】
近年、シガレットに使用される低延焼性巻紙が知られており、この巻紙には所定領域に燃焼抑制剤が塗布されている。
具体的には、特許文献１，２の低延焼巻紙は紙製のウエブと、このウエブにその長手方向に所定の間隔を存して配置された燃焼抑制バンドとを有し、これら燃焼抑制バンドはウエブに燃焼抑制液を塗布することで形成されている。この後、燃焼抑制液が塗布されたウエブは乾燥器にて乾燥され、これにより、低延焼巻紙が得られる。【０００３】
近年、米国等の諸外国では低延焼性シガレットに関する規制が既に発効している。例えば、米国はシガレットに関し、ASTM（米国試験材料協会）のE2187-04規格に基づいて測定・計算された全長燃焼率(FBL率)が所定の基準を満たすことを要求している。このような要求を満たすシガレット（低延焼性シガレット）の巻紙は複数のバンドを有しており、これらバンドは燃焼抑制剤の塗布によって形成され、シガレットの軸線方向に間隔を存して配置されている。【０００４】
上述した燃焼抑制バンドの形成、即ち、ウエブへの燃焼抑制液の塗布には、特許文献１，２に開示されているようにグラビアロールが使用されている。このグラビアロールはその外周面に燃焼抑制バンドに対応した燃焼抑制液の転写区域を有し、これら転写区域はグラビアロールの周方向に等間隔を存して配置されている。【０００５】
詳しくは、転写区域は多数の凹所、所謂、セルを含み、これらセルは転写区域内に一様に分布されている。転写区域のセルは燃焼抑制液を保持し、保持された燃焼抑制液がセルからウエブに転写されることで、ウエブに燃焼抑制バンドが形成される。
【先行技術文献】
【特許文献】
【０００６】
【特許文献１】特表2004-512849号公報
【特許文献２】特表2009-504174号公報
【発明の概要】
【発明が解決しようとする課題】
【０００７】
転写区域の面積に対して全てのセルの面積が占める割合、即ち、セルの面積比は多くとも約６０％程度に過ぎず、上述した個々のセルはバンクによって互いに独立している。このため、燃焼抑制液が個々のセルからウエブに転写されても、転写された燃料抑制液は燃焼抑制バンドを形成すべき塗布対象域の全体に亘って一様に広がらない。【０００８】
それ故、形成された燃焼抑制バンド内に燃焼抑制液が塗布されていない部分、所謂、塗り残しが発生し、しかも、燃焼抑制液が塗布された部分でも、その厚みに斑が発生する。このような塗り残し及び厚み斑は燃焼抑制バンド自体の品質にばらつきをもたらし、この品質のばらつきはシガレットの全長燃焼率（FLB率）を大きく変動させ、低延焼性巻紙の機能を悪化させる。【０００９】
上述した燃焼抑制バンドの品質のばらつきを解消するため、個々のセルを深くし、セルが保持できる燃焼抑制液の量を増加させることが考えられる。しかしながら、この種の燃焼抑制液の粘度、即ち、燃焼抑制液中における燃焼抑制剤の濃度は比較的高く、燃焼抑制液の流動性は低い。それ故、個々のセル内の燃焼抑制液の量が増加されても、個々のセルからの燃焼抑制液の排出性が悪く、上述した品質のばらつきを解消することはできない。【００１０】
特許文献１，２は燃焼抑制剤の濃度が薄い、即ち、その粘度が低い燃焼抑制液を複数の塗布装置にて使用する。詳しくは、特許文献１，２は、ウエブに対して燃焼抑制液の塗布を繰り返すことで、燃焼抑制バンドにおける品質のばらつきを抑制する。しかしながら、上述したように特許文献１，２の製造機は複数の塗布装置を必要とすることから、大掛かりなものになるばかりでなく、ウエブの同一箇所に燃焼抑制液を正確に重ねて塗布しなければならず、ウエブに対する燃焼抑制液の塗布は容易ではない。【００１１】
更に、特許文献１から明らかなように、ウエブは、燃焼抑制液が塗布される度に、乾燥処理を受けなければならない。このため、ウエブに対する乾燥能力の強化が要求されるばかりなく、この乾燥能力の強化に起因してウエブ、即ち、低延焼性巻紙に皺が発生し易い。このような低延焼性巻紙の皺はシガレットの外観を悪化させてしまう。【００１２】
本発明の第１の目的は、簡単な構造で、燃焼抑制バンドにおける品質のばらつきが抑制された低延焼巻紙を確実に製造可能な製造機を提供することにある。また、本発明の第２の目的は、前記製造機にて製造された低延焼性巻紙及びこの低延焼性巻紙を使用したシガレットを提供することにある。
【課題を解決するための手段】
【００１３】
上述の第１の目的は、本発明の製造機によって達成され、この製造機は、紙製のウエブのための走行経路に配置され、この走行経路に沿ってウエブが走行する過程で、ウエブに燃焼抑制液を転写によって周期的に塗布し、ウエブにこのウエブの長手方向に間欠的に並び且つ前記ウエブを幅方向に横断する燃焼抑制バンドを形成する塗布装置と、走行経路に記塗布装置の下流に位置して配置され、燃焼抑制液が塗布されたウエブを乾燥して低延焼性巻紙を形成する乾燥器とを備え、前記塗布装置は、ウエブに燃焼抑制液を転写するためのグラビアロールを含み、このグラビアロールはその外周面に周方向に間隔を存して形成され、燃焼抑制バンドの外形に合致し且つ燃焼抑制液の供給を受ける多数の受ける多数の凹所と、この凹所内に分布して配置され、グラビアロールの外周面の一部を形成する多数のランドとを有し、ランドの総面積はランドを除いた凹所の残余面積よりも小さい。【００１４】
具体的には、ランドは凹所内にグラビアロールの少なくとも幅に延びる多数の溝を提供し、この場合、凹所の残余面積は燃焼抑制バンドの面積の７５％以上、特に９０％以上であるのが好ましい。【００１５】
上述の製造機によれば、燃焼抑制液の転写に直接的に使用される凹所の残余面積はランドの総面積よりも大きく、しかも、凹所内にはグラビアロールの少なくとも幅方向に延びる複数の溝が提供されているので、燃焼抑制液の流動性がたとえ低くても、前述した従来のセルに比べて、凹所内への燃焼抑制液の供給は容易となり、凹所内に燃焼抑制液を確実に供給できる。【００１６】
一方、凹所からの燃焼抑制液の排出も容易になるので、ウエブへの燃焼抑制液の転写もまた良好に行われる。この結果、燃焼抑制バンドの品質のばらつきは効果的に抑制される。
また、低い流動性の燃焼抑制液の使用が許容されることから、燃焼抑制液中の燃焼抑制剤の濃度を高めることができる。このことは、燃焼抑制液の塗布後、燃焼抑制バンドの乾燥に強力な乾燥能力を要求されないことを意味する。この結果、乾燥処理に起因して発生するウエブの皺を確実に防止可能となる。【００１７】
具体的には、個々のランドは島状をなし、凹所に格子縞の溝パターンを提供する。この場合、格子縞の溝パターンは、前記グラビアロールの軸線に対して傾斜することができる。
塗布装置はグラビアロールの外周面から余剰の燃焼抑制液を除去するドクタブレードを更に含むことができる。この場合、好ましくは、ドクタブレードはグラビアロールの回転方向に向けられた先端を有する。更に好ましくは、ドクタブレードの先端はグラビアロールの中心よりも高い位置に位置付けられている。【００１８】
一方、ランドはグラビアロールの周方向に互いに間隔を存し且つグラビアロールの軸線に対して傾斜して延びる傾斜バンクであり、この傾斜バンクは凹所を多数の傾斜溝に形成する。この場合、傾斜バンクはグラビアロールの軸線に対して４５°以下の角度で傾斜しているのが好ましい。
更に、本発明は上述の製造機にて製造された低延焼性巻紙や、この低延焼巻紙を使用したシガレットをも提供する。
【発明の効果】
【００１９】
本発明の製造機は、燃焼抑制バンドにおける品質のばらつきを抑制できるばかりでなく、ウエブ、即ち、低延焼性巻紙に皺を発生させることもない。それ故、要求される機能を発揮する低延焼性巻紙及びこの巻紙を使用したシガレットの製造を可能にする。
本発明の更なる目的や利点は、添付図面を参照して以下に記載される発明の実施形態から明らかとなる。
【図面の簡単な説明】
【００２０】
【図１】低延焼性フィルタシガレットを示す斜視図である。
【図２】図１のシガレットに使用されたペーパの展開図である。
【図３】図１のシガレットを製造するシガレット製造機の概略図である。
【図４】図２のペーパとなる低延焼性巻紙を製造する製造機の概略図である。
【図５】図４のグラビアロールを概略的に示す斜視図である。
【図６】一実施例のグラビアロールの外周面の一部を拡大して示す概略斜視図である。
【図７】図６中の溝及び島の大きさを実際に近い比率で示す図である。
【図８】変形例のグラビアロールの外周面の一部を概略斜視図である。
【図９】図８の外周面を示した平面図である。
【発明を実施するための形態】
【００２１】
図１に示された低延焼性フィルタシガレットは、シガレットＳと、このシガレットＳの一端に接続されたフィルタＦとを備え、このフィルタＦはチップペーパＴを介してシガレットＳに接続されている。シガレットＳは、刻たばこを含む喫煙可能材料と、この喫煙可能材料を包み込んだペーパＰとを含み、このペーパＰは低延焼性を有する。
【００２２】
詳しくは、図２に示されるようにペーパＰは複数の燃焼抑制バンドＢ（以下、単にバンドと称する）を有する。これらバンドＢはペーパＰに燃焼抑制液を転写により塗布して形成されている。具体的には、バンドＢはペーパＰの長手方向（シガレットＳの軸線方向）に間隔を存して配置され、ペーパＰを横断して延びている。即ち、バンドＢはシガレットＳの全周に沿って延びている。
【００２３】
図３は、上述したシガレットＳのシガレット製造機を概略的に示す。
シガレット製造機はウエブロールＲを備えており、このウエブロールＲはペーパＰのための低延焼性巻紙ＱをラッピングセクションＭに向けて供給する。一方、ラッピングセクションＭには刻たばこを含む喫煙可能材料もまた供給される。ラッピングセクションＭは喫煙可能材料を巻紙Ｑで包み込み、たばこロッドＴＲを連続して成形する。
【００２４】
この後、たばこロッドＴＲは、切断セクション（図示しない）にて所定の長さ毎に切断され、シガレットＳの２倍の長さの有するダブルシガレットＤＳが得られる。なお、切断セクションは、ラッピングセクションＭの下流に配置されている。
【００２５】
次に、ダブルシガレットＤＳはフィルタ取付機、所謂、フィルタアタッチメント（図示しない）に供給される。このフィルタアタッチメントは公知のようにダブルシガレットＤＳ及びダブルフィルタの供給を受け、これらダブルシガレットＤＳ及びダブルフィルタから図１のフィルタシガレットを２本製造する。
【００２６】
図４は低延焼性巻紙Ｑを製造する巻紙製造機を概略的に示す。
巻紙製造機は紙製のウエブＷの走行経路２４を備え、この走行経路２４はウエブＷの巻出リールから巻取リールに向けて延びている。巻出リールから繰出されたウエブＷは走行経路２４に沿って走行した後、巻取リールに巻き取られ、原反ロールが形成される。なお、前述したウエブロールＲは原反ロールを裁断して得られる。しかしながら、ウエブＷがペーパＰと同一の幅を有している場合、ウエブロールＲは巻取リールに形成される。
【００２７】
走行経路２４には塗布装置２６が配置されている。この塗布装置２６は供給タンク２２を備え、この供給タンク２２内に燃焼抑制液が蓄えられている。この実施例の場合、供給タンク２２は重量計２８上に載せられており、この重量計２８は供給タンク２２の重量、即ち、燃焼抑制液の残量を検出し、その検出結果を監視システム３０に送信する。この監視システム３０はディスプレイを含み、前記検出結果に基づき、ディスプレイに供給タンク２２内の燃焼抑制液の残量、即ち、消費量を表示することができる。
【００２８】
燃焼抑制液は、軟水に燃焼抑制剤の粉末を溶解させて得ることができる。燃焼抑制剤にはアルギン酸ナトリウム又はペクチンが使用でき、また、燃焼抑制液に使用される軟水は、カルシウムイオン(Ｃａ２＋)及びマグネシウムイオン（Ｍａ２＋）等のミネラルイオンを実質的に含んでいない。具体的には、軟水中のミネラルイオン濃度は０〜１ｍｇ／ｌであるのが好ましい。なお、燃焼抑制液の生成には軟水に代えて純水を使用することも可能である。
本実施例の場合、燃焼抑制液中の燃焼抑制剤（ペクチン）の濃度は３％であり、燃焼抑制液は、２０℃にて、１２００ｃＰの粘度を有する。
【００２９】
塗布装置２６はプレスロール３２及びグラビアロール３４を更に含んでいる。これらプレスロール３２及びグラビアロール３４は走行経路２４、即ち、ウエブＷを挟んで配置され、互いに逆向きに回転可能である。グラビアロール３４はその外周面に燃焼抑制液を保持可能な多数の転写区域を有し、これら転写区域はウエブＷに前述したバンドＢを周期的に形成すべく、グラビアロール３４の周方向に所定の間隔を存して配置されている。なお、転写区域に関しては後述する。
【００３０】
グラビアロール３４の外周面にはファニッシャロール３６が転接されており、このファニッシャロール３６の上方にはノズル３８が配置されている。このノズル３８は供給管路４０を介して供給タンク２２に接続されており、供給管路４０には容量式ポンプ４２が配置されている。従って、ポンプ４２が駆動されているとき、ポンプ４２は供給タンク２２内の燃焼抑制液はポンプ４２から供給管路４０を介してノズル３８に送出され、ノズル３８は燃焼抑制液をグラビアロール３４とファニッシャロール３６との間、即ち、グラビアロール３４の外周面に供給する。
【００３１】
また、グラビアロール３４の近傍にはグラビアロール３４の外周面から余剰の燃焼抑制液を除去する除去装置４４が配置されている。この除去装置４４はドクタブレード４６を含み、このドクタブレード４６は、グラビアロール３４の外周面に相対的に摺接する先端を有する。
【００３２】
詳しくは、図４から明らかなように、ドクタブレード４６の先端はグラビアロール３４の回転方向でみて、ファニッシャロール３６からプレスロール３２に至るグラビアロール３４の外周面に位置付けられ、且つ、プレスロール３２に向けられている。更に、ドクタブレード４６の先端はグラビアロール３４の中心よりも高い位置に配置されている。具体的には、グラビアロール３４の中心から下方に延びる鉛直線とドクタブレード４６の先端とグラビアロール３４の中心とを結ぶ線分とがなす角度θは例えば１３５°に設定されている。
【００３３】
ドクタブレード４６はスライダ４８上に取り付けられている。このスライダ４８は支持台５０上に支持され、ハンドル５２の操作によりグラビアロール３４に対して接離する方向に移動可能である。更に、支持台５０からはシャフト５４が下方に延び、このシャフト５４の下端部はベース５６に支持されている。シャフト５４、即ち、支持体５０はハンドル５８の操作によりベース５６に対して昇降可能である。従って、グラビアロール３４の外周面に対してドクタブレード４６の先端が接する位置は、スライダ４８の移動及び支持台５０の昇降により調整可能である。
【００３４】
更に、除去装置４４は回収シュート６０を備えている。この回収シュート６０はグラビアロール３４の下方、即ち、ドクタブレード４６の先端部からグラビアロール３４を経てファニッシャロール３６に至る領域を下方から覆い、前述した供給タンク２２に接続されている。
更に、走行経路２４にはプレスロール３２及びグラビアロール３４の下流に乾燥器６２が配置されている。ウエブＷが乾燥器６２を通過する際、乾燥器６２はウエブＷを乾燥する。
【００３５】
図５を参照すれば、前述したグラビアロール３４はその外周面に多数の転写区域６４を有し、これら転写区域６４はバンドＢの外形に合致する外形を有し、グラビアロール３４の周方向に等間隔を存して配置されている。詳しくは、一実施例の場合、個々の転写区域６４は、グラビアロール３４の外周面に形成され、転写区域６４の輪廓を決定し且つ燃焼抑制液の供給を受ける凹所６６と、この凹所６６内に分布して配置され、グラビアロール３４の外周面の一部を形成する多数のランドとを含み、これらランドの総面積はランドを除く凹所６６の残余面積よりも小さい。
【００３６】
ランドは、凹所６６内にグラビアロール３４の少なくとも幅方向に延びる溝を提供し、本実施例の場合、個々のランドは島６８として形成している。詳しくは、凹所６６の残余面積は転写区域６４の面積（バンドＢの面積）の７５％以上、好ましくは、９０％以上の面積を占めている。
【００３７】
更に、島６８は凹所６６内に傾斜した格子縞の溝パターンを提供する。具体的には、図６から明らかなように溝パターンは、グラビアロール３４の横断面に対して傾斜し且つグラビアロール３４の幅方向に互いに平行にして並ぶ多数の溝６６ａのグループと、これら溝６６ａに対して直交し且つグラビアロール３４の幅方向に互いに平行にして並ぶ多数の溝６６ｂのグループとから形成されている。それ故、個々の島６８は隣り合う２つの溝６６ａと、隣り合う２つの溝６６ｂとによって囲まれている。
【００３８】
本実施例の場合、溝６６ａ，６６ｂは同一の幅Ｗｇを有し、島６８は一辺が幅Ｗｉの正方形である。具体的には、幅Ｗｇ，幅Ｗｉはそれぞれ５００μｍ，１００μｍであり、この場合、凹所６６の残余面積は転写区域６４（バンドＢ）の面積の９４．７％の面積を占めている。即ち、転写区域６４の面積に対する凹所６６の残余面積の比（即ち、溝６６ａ，６６ｂの面積比）は９４．７％である。
一方、Ｗｇ，幅Ｗｉがそれぞれ４００μｍ，２００μｍであれば、凹所６６の残余面積は７５％の面積比を有する。なお、何れの場合にも、溝６６ａ，６６ｂの深さＤは５０μｍである。
【００３９】
また、作図上の都合から、図６の幅Ｗｇは幅Ｗｉに比べて誇張して示されているが、図７から明らかなように、実際の個々の島６８は溝６６ａ，６６ｂの幅に比べて十分に小さい。
上述した塗布装置２６によれば、グラビアロール３４における外周面の転写区域６４がファニッシャロール３６を通過するとき、この転写区域６４の凹所６６内に燃焼抑制液が供給され、グラビアロール３４の外周面（島６８を含む）は燃焼抑制液で濡れた状態となる。
【００４０】
前述したように凹所６６の残余面積は転写区域６４に対して７５％以上、好ましくは９０％以上の面積比を有し、しかも、凹所６６は互いに交差する溝６６ａ，６６ｂのグループから形成されているので、その内部に燃焼抑制液の容易に取り込むことができる。このことは、燃焼抑制液の流動性が低くても、換言すれば、燃焼抑制液中における燃焼抑制剤の濃度が高くても、凹所６６内への燃焼抑制液の供給が確実になされることを意味する。
【００４１】
また、燃焼抑制剤の濃度が高ければ、バンドＢに要求される燃焼抑制液の塗布量は少なくても済む。このことから、凹所６６に要求される深さＤが浅くなり、この結果、グラビアロール３４の外周面への転写区域６４の形成もまた容易となる。
燃焼抑制液の供給を受けた後、転写区域６４がドクタブレード４６を通過するとき、グラビアロール３４の外周面（島６８を含む）上の余剰の燃焼抑制液はドクタブレード４６によって掻き取られ、グラビアロール３４から除去される。
【００４２】
このとき、前述したようにドクタブレード４６の先端、即ち、その刃先はグラビアロール３４の回転方向、つまり、プレスロール３２側に向けられているので、ドクタブレード４６の刃先が凹所６６内の島６８のエッジに引っ掛かってしまうことはない。しかも、凹所６６は前述したように傾斜した格子縞の溝パターンを有していることから、個々の島６８における四辺のエッジはドクタプレート４６の刃先に対して交差する状態にある。
【００４３】
それ故、凹所６６，つまり、転写区域６４がドクタブレード４６を通過する際、特にドクタブレード４６の刃先に対して進入し始める個々の島６８の前記エッジはドクタブレード４６の刃先に対して線接触ではなく点接触することから、ここでの接触がドクタブレード４６の刃先をバウンドさせてしまうこともない。この結果、ドクタプレート４６はがドクタブレード４６はその本来の掻き取り機能を安定して発揮することができる。
【００４４】
更に、ドクタブレード４６の刃先はグラビアロール３４の中心よりも高い位置に配置されているので、ドクタブレード４６はグラビアロール３４の外周面（島６８を含む）から掻き取った燃焼抑制液を凹所６６内に押し込む働きを発揮する。それ故、凹所６６内への燃焼抑制液の供給はより確実になされる。
この後、転写区域６４がプレスロール３２を通過するとき、凹所６６内に保持された燃焼抑制液はプレスロール３２とグラビアロール３４との間を通過するウエブＷに転写、つまり、塗布され、このウエブＷに転写区域６４に対応してバンドＢが形成される。
【００４５】
凹所６６内には前述した島６８が分布して残されているので、凹所６６内の燃焼抑制液の液面はウエブＷに対して良好に面接触することができ、しかも、凹所６６、即ち、溝６６ａ，６６ｂ内の燃焼抑制液は溝６６ａ，６６ｂからも容易に排出可能である。それ故、凹所６６からウエブＷへの燃焼抑制液の転写が良好になされる一方、転写された燃料抑制液は島６８に対応するウエブＷの部分にも広がり、燃焼抑制液は島６８の存在に拘わりなく、転写区域６４の全域に一様に塗布される。
【００４６】
この結果、転写区域６４に対応して形成されるバンドＢ内には燃焼抑制液の塗り残しが実質的に存在せず、また、バンドＢの厚みもまた全域に亘ってほぼ一様になり、バンドＢの品質のばらつきは効果的に抑制される。
【００４７】
この後、バンドＢが形成されたウエブＷは乾燥器６２を通過し、この際、乾燥器６２はウエブＷ上のバンドＢ、即ち、燃焼抑制液を乾燥させる。本実施例の場合、燃焼抑制液中の燃焼抑制剤の濃度を高くできるので、乾燥器６２に強力な乾燥能力が要求されることはない。それ故、ウエブＷの乾燥処理は１回で済み、この乾燥処理がウエブＷに皺を発生させることもない。
【００４８】
乾燥処理されたウエブＷは巻取リールに低延焼性巻紙Ｑとして巻取られ、前述した原反ロールを形成する。低延焼性巻紙ＱのバンドＢはその品質のばらつきが抑制されていることから、低延焼性巻紙Ｑは、ASTM規格に基づく試験の結果、要求されるシガレットの全長燃焼率(FLB率：２５％以下)を確実に達成する。また、低延焼性巻紙Ｑは皺を有していないので、シガレットの外観を悪化させることもない。
【００４９】
ASTM規格に基づく試験は、その先端（点火位置）にて点火されたシガレットを空気中にて自然燃焼させる。この後、シガレットの燃焼端が前記点火位置から１５ｍｍのラインに到達したとき、シガレットは濾紙上に置かれ、この時点からシガレットに対する試験が開始される。この試験において、全長燃焼率(FLB率)とは所定本数のシガレットに対して前記試験を実施した後、その全長に亘って燃焼されたシガレットの割合を示す。
【００５０】
ここで、低延焼性巻紙Ｑを使用して低延焼性フィルタシガレットが製造されたとき、転写区域６４（バンドＢの面積）に対し、島６８以外の凹所６６の残余面積の比、即ち、凹所６６の面積比に対する全長燃焼率(FLB率)及びバンドＢにおける品質のばらつきの関係を以下の表１に示す。ここで、低延焼性巻紙ＱのバンドＢを形成する燃焼抑制液の塗布量は、面積比に拘わらず一定である。
【表１】
2012043101.tif 000003
【００５１】
表１から明らかなように、面積比が７５％以上であれば、ばらつきは減少し、９０％以上ではばらつき（σ）は零となる。これは、前述したように転写区域６４の凹所６６（溝６６ａ，６６ｂ）は燃焼抑制液の受け入れや、受け入れた燃焼抑制液の排出を容易にするから、転写区域６４を使用して形成されたバンドＢにその品質のばらつきが少ないことに起因する。
また、本実施例の場合、燃焼抑制液中の燃焼抑制剤の濃度を高くできることから、バンドＢの形成に要求される燃焼抑制液の塗布量を低減することも可能となる。
【００５２】
一方、前述したように燃焼抑制液は、カルシウムイオン及びマグネシウムイオン等のミネラルイオンを実質的に含んでいないので、ミネラルイオンと燃焼抑制剤とのイオン架橋反応に起因する燃焼抑制液のゲル化は効果的に抑制される。
【００５３】
しかも、グラビアロール３４の外周面からドクタブレード４６によって掻き取られた余剰の燃焼抑制液は回収シュート６０を経て供給タンク２２に戻され、そして、この供給タンク２２からノズル３８に向けて送出される。即ち、巻紙製造機の運転中、供給タンク２２内の燃焼抑制液は、グラビアロール３４と供給タンク２２との間を循環し、常時流動状態にあり、燃焼抑制液のゲル化が更に抑制される。
【００５４】
それ故、供給タンク２２内における燃焼抑制液の粘度が増加することもなく、燃焼抑制液の粘度は低い状態に維持される。この結果、ウエブＷへの燃焼抑制液の塗布や、また、燃焼抑制液の取り扱いは容易である。
【００５５】
本発明は上述の実施例に制約されず、種々の変形が可能である。
例えば、凹所６６の溝６６ａ，６６ｂ、即ち、多数の島６８は凹所６６に傾斜した格子縞の溝パターンを提供する代わり、溝６６ａがグラビアロール３４の軸線と平行となる格子縞の溝パターンを提供するものであってもよい。
【００５６】
更に、図８，９に示されるようにグラビアローラ３４の各凹所６６は、多数の島６８に代えて多数の傾斜バンク７０を有することができる。この場合、これら傾斜バンク７０はグラビアローラ３４の周方向に間隔を存し、且つ、グラビアローラ３４の軸線に対して傾斜角αを存して配置されている。それ故、傾斜バンク７０は凹所６６を溝６６ａ，６６に代えて、多数の傾斜溝７２に形成する。
【００５７】
具体的には、傾斜角αは４５°、例えば２０〜４５°、好ましくは３０°程度である。
ここでも、傾斜溝７２の総面積が転写区域６４の面積の７５％以上、好ましくは９０％以上を占めていることは言うまでもない。これを、凹所６６の残余面積Ａと傾斜バンク７０の総面積Ｂとで対比すれば、Ａ：Ｂは４：１〜５0：１の範囲、好ましくは、５：１〜１０：１程度の範囲にある。なお、傾斜バンク７０の深さは前述した溝６６ａ，６６ｂの深さＤよりも深い方が好ましい。
【００５８】
燃焼抑制液の受取り及び燃焼抑制液の転写に関し、傾斜溝７２は溝６６ａ，６６ｂの組合せが有する利点と同様な利点を有する。しかしながら、傾斜溝７２は溝６６ａ，６６ｂの組合せと比べたとき、中程度の粘度（５００ＣＰ〜３０００ＣＰ）を有した燃焼抑制液の転写に好適する。即ち、燃焼抑制液が中程度の粘度を有していれば、燃焼抑制液は傾斜溝７２内をその全体に亘って迅速に満たすことができる一方、傾斜溝７２からウエブＷへの燃焼抑制液の転写効率もまた十分に高い。
【００５９】
更に、傾斜バンク７０の傾斜角αは４５°以下に制限されているので、傾斜溝７２もまた燃焼抑制液の受け取りや排出が容易である。このことは、前述の実施例の場合と同様に、傾斜溝７２が品質のばらつきが抑制されたバンドＢの形成を可能にすることを意味する。
【００６０】
なお、燃焼抑制液にはアルギン酸ナトリウム又はペクチン以外の燃焼抑制剤を使用することもできる。また、塗布装置２６及び乾燥器６２は、図２のシガレット製造機のウエブロールＲとラッピングセクションＭとの間に配置することもできる。
【符号の説明】
【００６１】
２４            走行経路
２６            塗布装置
３２            プレスロール
３４            グラビアルロール
３６            ファニッシャロール
３８            ノズル
４４            除去装置
４６            ドクタブレード
６２            乾燥器
６４            転写区域
６６            凹所
６６ａ，６６ｂ  溝
６８            島（ランド）
７０            傾斜バンク（ランド）
７２            傾斜溝
Ｂ              燃焼抑制バンド
Ｐ              ペーパ（低延焼性巻紙）
Ｑ              巻紙
Ｓ              シガレット
Ｗ              ウエブ
【図１】
2012043101.tif 000004
【図２】
2012043101.tif 000005
【図３】
2012043101.tif 000006
【図４】
2012043101.tif 000007
【図５】
2012043101.tif 000008
【図６】
2012043101.tif 000009
【図７】
2012043101.tif 000010
【図８】
2012043101.tif 000011
【図９】
2012043101.tif 000012
【国際調査報告】
2012043101.tif 000013
2012043101.tif 000014
2012043101.tif 000015
2012043101.tif 000016